(57)【要約】【課題】必要量のニコチンを持続的に放出でき、かつ、人体に対する安全性の高い貼付剤及び徐放性組成物の提供。【解決手段】支持体と、該支持体上に積層された基体にニコチン及び該ニコチンと相溶しうる樹脂からなる混合液を含浸させてなる薬物貯蔵層と、該薬物貯蔵層上に設けられた粘着剤層とを備えた貼付剤。ニコチン及びニコチンと相溶しうる樹脂からなる徐放性組成物。【選択図】図１
2007262007.tif 000002
【特許請求の範囲】
【請求項１】
支持体と、該支持体上に積層された基体にニコチン及び該ニコチンと相溶しうる樹脂からなる混合液を含浸させてなる薬物貯蔵層と、該薬物貯蔵層上に設けられた粘着剤層とを備えたことを特徴とする貼付剤。
【請求項２】
前記ニコチンと相溶しうる樹脂が、（メタ）アクリル酸エステル系共重合体、ゴム系高分子及びポリ酢酸ビニルから選ばれた少なくとも一つであることを特徴とする請求項１に記載の貼付剤。
【請求項３】
前記混合液の２５℃での粘度が、１５０〜２０００ｍＰａ・Ｓであることを特徴とする請求項１又は２に記載の貼付剤。
【請求項４】
前記基体が、目付２０〜１００ｇ／ｍ２の織物、編物、不織布又は紙であることを特徴とする請求項１〜３のいずれかに記載の貼付剤。
【請求項５】
ニコチン及び該ニコチンと相溶しうる樹脂からなることを特徴とする徐放性組成物。
【請求項６】
前記ニコチンと相溶しうる樹脂が、（メタ）アクリル酸エステル系共重合体、ゴム系高分子及びポリ酢酸ビニルから選ばれた少なくとも一つであることを特徴とする請求項５に記載の徐放性組成物。
【請求項７】
前記徐放性組成物の２５℃での粘度が、１５０〜２０００ｍＰａ・Ｓであることを特徴とする請求項５又は６に記載の徐放性組成物。
【発明の詳細な説明】
【技術分野】
【０００１】
本発明は、貼付剤及び徐放性組成物に関し、特にニコチン含有貼付剤及びニコチン含有徐放性組成物に関する。
【背景技術】
【０００２】
従来、ニコチン量を調整しながら必要量だけ投与し、たばこの禁断症状をおさえながら禁煙を段階的に進めていく禁煙方法が提案されており、この方法を実施する製剤として、ニコチンを粘着剤層に含有させた貼付剤が知られていた（例えば、特許文献１参照）。しかしながら、ニコチンは粘着剤層に用いられる樹脂に対して可塑剤として働くため、必要量のニコチンを単に粘着剤層に含有させただけでは、ニコチンの放出量をコントロールできず、血中のニコチン濃度の急激な上昇による副作用が発現するといった問題があった。そこで、ニコチンと溶媒と低分子固体物質との混合液を多孔質繊維に含浸させた後、溶媒を蒸発させてニコチン含有薬物貯蔵層を作製することで、ニコチンの放出をコントロールしようとした貼付剤が知られている（例えば、特許文献２参照）。
【特許文献１】特許２８３７３３７号公報(請求項１等)
【特許文献２】特開２００４−１６８７３４号公報(請求項１等)
【発明の開示】
【発明が解決しようとする課題】
【０００３】
しかしながら、前記ニコチン含有薬物貯蔵層を設けた貼付剤で用いられる溶媒は、主として有機溶媒であるので、薬物貯蔵層に溶媒が残留した場合、該溶媒が皮膚刺激の原因となったり、また、血中へ移行したりして、人体に対して有害となるという問題がある。また、ニコチンは揮発性が高いため、溶媒を蒸発させるために加熱処理すると、ニコチンも揮発してしまい、必要量を投与することができなくなるという問題がある。
【０００４】
そこで、本発明の課題は、上記従来技術の問題点を解決することにあり、必要量のニコチンを持続的に放出でき、かつ、安全性の高い貼付剤及び徐放性組成物を提供することにある。
【課題を解決するための手段】
【０００５】
本発明の貼付剤は、支持体と、該支持体上に積層された基体にニコチン及び該ニコチンと相溶しうる樹脂からなる混合液を含浸させてなる薬物貯蔵層と、該薬物貯蔵層上に設けられた粘着剤層とを備えたことを特徴とする。
【０００６】
ニコチンと相溶しうる樹脂を用いることで、溶媒残留の問題を生じない薬物貯蔵層を提供できるので、人体に対する安全性が高い。また、薬物貯蔵層に溶媒を含まないため、作製工程において溶媒を蒸発させるために加熱処理する必要がないので、ニコチンが揮発されてしまうこともなく、十分な量のニコチンを薬物貯蔵層中に貯蔵でき、持続的に必要量のニコチンを放出することが可能となる。ここで、相溶とは、ニコチンと樹脂とが巨視的に相分離を起こさず、または化学反応も起こさず、均質に混ざり合っている状態をいう。
【０００７】
前記ニコチンと相溶しうる樹脂は、（メタ）アクリル酸エステル系共重合体、ゴム系高分子、及びポリ酢酸ビニルから選ばれた少なくとも一つであることが好ましい。これらのニコチンと相溶しうる樹脂を用いることで、溶媒を用いないで所望の貼付剤を得ることができる。
【０００８】
前記混合液の２５℃での粘度は、１５０〜２０００ｍＰａ・Ｓであることが好ましい。２０００ｍＰａ・Ｓより高いと、薬物貯蔵層に混合液が十分に含浸できない。他方で、１５０ｍＰａ・Ｓより低いと、薬物貯蔵層から混合液の浸み出しが発生し、貼付剤の製品価値がなくなる。
【０００９】
前記基体は、目付２０〜１００ｇ／ｍ２の織物、編物、不織布又は紙であることが好ましい。目付２０〜１００ｇ／ｍ２の織物、編物、不織布又は紙を用いることで、混合液を基体中に貯蔵でき、浸み出しが生じないので、所望の貼付剤を得ることが可能である。
【００１０】
また、本発明の徐放性組成物は、ニコチン及びニコチンと相溶しうる樹脂からなるものである。ニコチンと相溶しうる樹脂を用いることで、持続的なニコチンの放出が可能である。
【００１１】
本発明の徐放性組成物に用いられるニコチンと相溶しうる樹脂は、（メタ）アクリル酸エステル系共重合体、ゴム系高分子及びポリ酢酸ビニルから選ばれた少なくとも一つであることが好ましい。
【００１２】
前記徐放性組成物の２５℃での粘度は、１５０〜２０００ｍＰａ・Ｓであることが好ましい。
【発明の効果】
【００１３】
本発明の貼付剤は、ニコチン及びニコチンと相溶しうる樹脂を基体中に含浸せしめてなる薬物貯蔵層を備えたものであり、この薬物貯蔵層の作製工程中溶媒を使用しないので、溶媒を除去するために加熱処理する必要がない。従って、必要量のニコチンを薬物貯蔵層中に貯蔵することができるという優れた効果を奏する。また、本発明の貼付剤は、薬物貯蔵層中に含浸せしめた樹脂により、持続的に必要量のニコチンを均一に放出することが可能であるという優れた効果を奏する。さらに、本発明の貼付剤は、薬物貯蔵層中に溶媒を含んでいないために人体に使用しても安全性が高いという優れた効果を奏する。
【００１４】
本発明の徐放性組成物は、ニコチンを持続的に放出できるという優れた効果を有する。
【発明を実施するための最良の形態】
【００１５】
本発明の貼付剤は、支持体と、該支持体上に積層された基体にニコチン及びニコチンと相溶しうる樹脂からなる混合液を含浸させてなる薬物貯蔵層と、該薬物貯蔵層上に設けられた粘着剤層とを備えて構成されている。
【００１６】
薬物貯蔵層に用いられる基体は、混合液を含浸させて一定量のニコチンを放出させることができるものであればよく、例えば、織物、編物、不織布及び紙などがあげられる。基体の素材は、特に限定されるものではないが、例えば、ポリエステル、ポリアミド、アクリル等を用いることができる。また、基体は、目付２０〜１００ｇ／ｍ２の織物、編物、不織布又は紙が好ましい。２０ｇ／ｍ２より小さいと、薬物貯蔵層から混合液の浸み出しが起こる。他方、１００ｇ／ｍ２より大きいと、混合液を含浸させることが困難である。なお、１００ｇ／ｍ２より大きくても、含浸時に加圧すれば基体に混合液を含浸させることが可能であるが、実用的ではない。
【００１７】
貼付剤におけるニコチンの含有量は、特に限定されないが、その治療目的および安全性を考慮して適宜決定でき、例えば、一製剤あたり５〜１００ｍｇが好ましい。
【００１８】
前記ニコチンと相溶しうる樹脂は、ニコチンに溶解させたときに巨視的に相分離を起こさないものであれば良い。該樹脂を用いることで、ニコチンを持続的に長時間に亘って均一の放出速度で放出することが可能となる。この樹脂としては、例えば、（メタ）アクリル酸エステル系共重合体、ゴム系高分子、ポリ酢酸ビニルがあげられる。
【００１９】
前記ニコチンと相溶しうる樹脂の数平均分子量は、ニコチンとの混合液の粘度を適度に調整しうる点で、１０００〜３０００００であることが好ましく、３０００〜２０００００であることがより好ましい。該樹脂のニコチンに対する配合割合は、所望する該混合液の粘度に応じて適宜決定されるが、ニコチン１質量部に対し、０．１５〜５質量部であることが好ましく、より好ましくは、０．２〜４．８質量部である。
【００２０】
（メタ）アクリル酸エステル系共重合体に用いられるモノマーとしては、アルキル基の炭素数が１〜２４の（メタ）アクリル酸アルキルエステルが好ましい。例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸シクロヘキシル、（メタ）アクリル酸エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリルなどが挙げられる。アルキル基は、直鎖であっても、分岐鎖を有するものであってもよい。
【００２１】
また、（メタ）アクリル酸エステル系共重合体には、例えば、(メタ)アクリル酸ヒドロキシエチルエステル、(メタ)アクリル酸ヒドロキシプロピルエステルなどのヒドロキシル基含有モノマー；(メタ)アクリルアミド、ジメチル(メタ)アクリルアミドなどのアミド基含有モノマー；(メタ)アクリル酸、イタコン酸、マレイン酸などのカルボキシル基含有モノマー；（メタ）アクリル酸ジメチルアミノエチル；（メタ）アクリル酸塩化トリメチルアンモニウムエチル；Ｎ−ビニル−２−ピロリドン；酢酸ビニルなどを、上記モノマーと共重合可能なモノマーとして適宜使用することができる。これらのうち、特にアクリル酸２−エチルヘキシルとＮ−ビニル−２−ピロリドンとの共重合体が好ましい。
【００２２】
ゴム系高分子としては、例えば、ポリイソプレンゴム、ポリイソブチレンゴム、スチレン−ブタジエンゴム、スチレン−イソプレン−スチレンブロック共重合体、スチレン−ブタジエン−スチレンブロック共重合体、シリコーンゴム及び天然ゴムから選ばれる少なくとも１種が好ましい。
【００２３】
上記樹脂とニコチンとの混合液の２５℃での粘度は、１５０〜２０００ｍＰａ・Ｓであることが好ましく、より好ましくは、１５０〜１８００ｍＰａ・Ｓである。なお、２０００ｍＰａ・Ｓより高い粘度であっても含浸時に加圧すれば基体に混合液を含浸させることが可能であるが、実用的ではない。
【００２４】
支持体としては、特に限定されないが、柔軟性を有する材料からなり、さらに混合液が浸透しにくい材料からなることが好ましい。例えば、ポリエステル、ナイロン、ポリオレフィン、ポリウレタン、セルロースエステル、ポリ塩化ビニル及びポリテトラフルオロエチレンなどからなるプラスチックフィルム、これらのラミネートフィルム、及びプラスチックフィルムと織物、編物、不織布及び紙等とのラミネートシートを用いることが可能である。
【００２５】
粘着剤層は、皮膚への低刺激性や、ニコチンの透過性等に鑑みて、アクリル系粘着剤からなることが好ましい。アクリル系粘着剤としては、主成分として、例えば（メタ）アクリル酸エステル単独重合体、（メタ）アクリル酸エステル単位２種以上を含む共重合体及び（メタ）アクリル酸エステルと他の官能性モノマーとの共重合体の中から選ばれた少なくとも１種を含有するものが用いられる。該（メタ）アクリル酸エステルとしては、例えば(メタ)アクリル酸メチルエステル、(メタ)アクリル酸エチルエステル、(メタ)アクリル酸ブチルエステル、(メタ)アクリル酸ペンチルエステル、(メタ)アクリル酸ヘキシルエステル、(メタ)アクリル酸ヘプチルエステル、(メタ)アクリル酸オクチルエステル、(メタ)アクリル酸ノニルエステル、(メタ)アクリル酸デシルエステルなどが挙げられる。また、官能性モノマーとしては、例えば(メタ)アクリル酸ヒドロキシエチルエステル、(メタ)アクリル酸ヒドロキシプロピルエステルなどのヒドロキシル基含有モノマー、(メタ)アクリルアミド、ジメチル(メタ)アクリルアミドなどのアミド基含有モノマー、(メタ)アクリル酸、イタコン酸、マレイン酸などのカルボキシル基含有モノマーなどが挙げられる。その他、上記モノマーと共重合可能なモノマーとして、Ｎ−ビニル−２−ピロリドン、酢酸ビニルなどが挙げられる。このアクリル系粘着剤には、必要によりイソシアネート系架橋剤、エポキシ系架橋剤、アジリジン系架橋剤等の架橋剤;ロジン樹脂、テルペン樹脂、石油樹脂等の粘着付与剤;シリカ、炭酸カルシウム、酸化チタン等の充填剤などを配合することができる。
【００２６】
この粘着剤層の厚みは、１０〜２００μｍであることが好ましく、２０〜１００μｍであることがより好ましい。前記したようにアクリル系粘着剤を用いて所定の厚さの粘着剤層を形成することで、薬物貯蔵層から放出されたニコチンが皮膚から吸収されることが可能となる。
【００２７】
保護シートとしては、粘着剤層と剥離可能であれば特に限定されないが、例えば、紙類の少なくとも片面にシリコーン処理がなされた剥離紙や、ポリエステルフィルムやポリオレフインフィルムなどのプラスチックフィルムの少なくとも片面にシリコーン処理がなされた剥離フイルムもしくはシートなどを用いることができる。
【００２８】
上記の本発明の貼付剤は、次の手順で作製される。初めに、ニコチンと樹脂との混合液を所定の配合割合で調製する。次いで、この混合液を支持体上に積層した基体に公知の塗布方法により塗布し、又は浸漬させて、基体に混合液を含浸させて薬物貯蔵層を形成する。そして、保護シートのシリコーン処理面に粘着剤層材料を公知の塗布方法により塗布して粘着剤層を形成し、この粘着剤層と薬物貯蔵層とを貼合すればよい。貼合する際には、圧着工程により、粘着剤層と薬物貯蔵層との密着性を高めてもよい。公知の塗布方法としては、例えばバーコート法、ロールコート法、ナイフコート法、ロールナイフコート法、ダイコート法、グラビアコート法、エアドクターコート法、ドクターブレードコート法などがあげられる。
【００２９】
この作製方法によれば、貼付剤は有機溶媒を必要としないので、人体に対する安全性が高い。また、溶媒を蒸発させるための加熱処理工程を必要としないので、必要量のニコチンを薬物貯蔵層中に貯蔵でき、さらに、ニコチンと相溶しうる樹脂を用いることで、持続的に長時間に亘って必要量のニコチンを一定の速度で放出させることが可能である。
【実施例１】
【００３０】
以下、実施例及び比較例により詳細に本発明を説明する。
【００３１】
本実施例では、本発明の貼付剤を作製し、混合液の基体への含浸状態及び貼付剤端部からの浸み出しの有無について評価した。
【００３２】
ニコチン（和光純薬工業株式会社製、２５℃での粘度：４０ｍＰａ・ｓ）と、樹脂としてのアクリル酸２−エチルヘキシルとＮ−ビニル−２−ピロリドンとの共重合体（数平均分子量：４０００）とを、この共重合体の配合割合がニコチン１質量部に対し２質量部になるように配合し、混合液を調製した。混合液の２５℃での粘度をＢ型粘度計（東機産業株式会社製）により測定すると、５００ｍＰａ・ｓであった。
【００３３】
その後、混合液を、ダイコーターを用いてポリエステルフィルム上に設けた基体としてのポリエステル不織布（デュポン株式会社製ソンタラ８０２１、目付８１ｇ／ｍ２）に２５ｇ／ｍ２塗布し、混合液を含浸させた。含浸の状態を目視により確認したところ、混合液がポリエステル不織布に十分に含浸されていた。次いで、シリコーン処理したポリエステルフィルム上にアクリル系粘着剤（アクリル酸ｎ−ブチル６５質量部、アクリル酸２−エチルヘキシル３２質量部、及びアクリル酸３質量部からなるモノマー組成物を酢酸エチル溶液中でラジカル重合したアクリル酸エステル系共重合体の固形分１００質量部に対して、ヘキサメチレンジエチレン尿素（アジリジン系架橋剤）を固形分で０．２質量部添加した粘着剤組成物）を乾燥後の厚みが６０μｍになるように塗布し、形成した粘着剤層を前記薬剤貯蔵層に貼合させて圧着し、９ｃｍ２の円形にカットして、本発明の貼付剤を３つ作製した。この貼付剤をアルミニウム個装し、４０℃、５０℃、及び５０ｇ加重下５０℃でそれぞれ保管し、１０日後に貼付剤端部からの混合液の浸み出しの有無を目視により確認したところ、いずれの保管条件の場合も浸み出しはなく、本発明の貼付剤は密封性がよいことが分かった。
【００３４】
次に、実施例１と同一の手順により、以下の表１（実施例２〜９）に示す作製条件（樹脂・配合割合・基体）で本発明の貼付剤を作製し、各場合において、２５℃での粘度をＢ型粘度計（東機産業株式会社製）により測定した。
【００３５】
また、各貼付剤について、実施例１と同様に混合液の基体への含浸状態及び貼付剤端部からの混合液の浸み出しについて評価した。結果を表１に示す。
【００３６】
なお、表１中、樹脂を示すＡ〜Ｃは、それぞれ
Ａ：アクリル酸２−エチルヘキシルとＮ−ビニル−２−ピロリドンとの共重合体（数平    均分子量：４０００）
Ｂ：スチレン−イソプレン−スチレンブロック共重合体（シェルジャパン株式会社製クレイトンＤ−１１１７、数平均分子量：１７４０００）
Ｃ：ポリ酢酸ビニル（日本合成化学工業株式会社製ゴーセニールＮＺ−３、数平均分子量：３００００）
を示す。
【００３７】
また、基体の種類を示すア〜エは、それぞれ
ア：ポリエステル不織布（デュポン株式会社製ソンタラ８０２１）
イ：ポリエステル不織布（デュポン株式会社製ソンタラ８００１）
ウ：アクリル／ポリエステル不織布（旭化成株式会社製シャレリアＣ１０４０）
エ：ポリエステル不織布（ユニチャーム株式会社製ソフロンＥ  ＰＬ−６０）
を示す。
【００３８】
また、混合液の薬部貯蔵層への含浸状態の評価は、それぞれ、○：十分に含浸されている、△：一部含浸されており、実用上は問題がない、×：含浸が不十分で実用的ではないことを示す。また、端部からの浸み出しの評価は、それぞれ、○：浸み出しがない、△：一部に浸み出しが確認されたが、実用上問題はない、×：浸み出しが多く、実用的ではないことを示す。
（表１）
2007262007.tif 000003
【００３９】
表１から、混合液が、薬物貯蔵層を構成する基体に実用上問題のない状態で含浸されていることが分かった。また、端部からの混合液の浸み出しもほとんどなく、密封性に富んでおり、実用上問題のないことが分かった。
【００４０】
（比較例）
比較例として、実施例１と同一の手順で以下の表２（比較例１〜４）に示す条件で貼付剤を作製し、実施例１と同様に、混合液の粘度を測定すると共に、含浸の状態の評価と、混合液の浸み出しの評価を行なった。結果を表２に示す。
【００４１】
表２中、樹脂Ａは、アクリル酸２−エチルヘキシルとＮ−ビニル−２−ピロリドンとの共重合体を示し、基体は、それぞれ
ア：ポリエステル不織布（デュポン株式会社製ソンタラ８０２１）
オ：ポリエステル不織布（ユニチカ株式会社製エルベスＳ０１５３ＷＤＯ）
カ：ポリエステル不織布（旭化成株式会社製コルドンＱ０１４０）
を示す。
【００４２】
また、表２中、混合液の薬部貯蔵層への含浸状態の評価は、それぞれ、○：十分に含浸されている、×：含浸が不十分で実用的ではないことを示す。また、端部からの浸み出しの評価は、それぞれ、×：浸み出しが多く、実用的ではない、−：測定不可能であったことを示す。
（表２）
2007262007.tif 000004
【００４３】
表２から、比較例１の場合には、粘度が高すぎるために基体に混合液が含浸することができず、実用的な貼付剤が作製できなかった。比較例２の場合には、粘度が低すぎるために含浸はできるが、混合液が浸み出してしまい、密封性が悪く、実用的ではなかった。比較例３の場合には、目付値が小さすぎるために含浸はできるが、混合液が浸み出してしまい、密封性が悪く、実用的ではなかった。比較例４の場合には、目付値が大きすぎるために混合液が基体に含浸できず、実用的ではなかった。
【００４４】
以上の実施例及び比較例から、本発明の貼付剤は、基体の目付値及び樹脂の粘度の最適化を行なうことで、密封性がよく、貼付剤の外周部をシールすることが不要となる工程上の利点があり、しかも必要量のニコチンを含んでいるものであることが分かった。
【００４５】
また、実施例１に従って本発明の貼付剤を作製し、この貼付剤単位面積（ｃｍ２）あたりのニコチンの累積透過量（μｇ／ｃｍ２）をラット皮膚によるｉｎ  ｖｉｔｒｏ皮膚透過試験により測定した。結果を図１に示す。
【００４６】
図１から、ニコチンの累積透過量は、経過時間に比例していた。従って、ニコチンは長時間にわたって一定量が持続的に放出されていることが分かった。
【産業上の利用可能性】
【００４７】
本発明の貼付剤は、ニコチンと樹脂とを含浸せしめた薬物貯蔵層を有する貼付剤であり、溶媒を用いないで作製できるので、人体に対する安全性が高く、かつ、必要量のニコチンを持続的に長時間に亘って一定量放出させることができる。さらには、貼付剤端部からのニコチンと樹脂との浸み出しがなく、密封性に優れたものである。従って、本発明は医薬品分野において利用可能である。
【図面の簡単な説明】
【００４８】
【図１】ニコチンの経時的徐放性を示すグラフである。
【図１】
2007262007.tif 000005